(57)【要約】【課題】タンパク質及び／又は細胞に対して優れた非粘着性並びに剥離性を示す表面を有する高分子基材を提供する。【解決手段】（Ａ）少なくとも１種のフッ素含有化合物、及び／又は（Ｂ）少なくとも１種のフッ素含有化合物に基づく繰り返し単位を含有する重合体が、少なくとも表面の一部に化学結合を介して結合している、高分子基材。【選択図】なし【特許請求の範囲】
【請求項１】
（Ａ）少なくとも１種のフッ素含有化合物、及び／又は
（Ｂ）少なくとも１種のフッ素含有化合物に基づく繰り返し単位を含有する重合体が、
少なくとも表面の一部に化学結合を介して結合している、高分子基材。
【請求項２】
フッ素含有化合物が、常温で液状である、請求項１に記載の高分子基材。
【請求項３】
フッ素含有化合物が、アクリル酸系化合物、アクリレート系化合物、アクリルアミド系化合物、スチレン系化合物、アクリロニトリル系化合物、ビニルピロリドン系化合物、ビニルエーテル系化合物及びピロール系化合物からなる群より選択される少なくとも一種の化合物において、少なくとも一つの水素原子がフッ素原子に置換されたものである、請求項１又は２に記載の高分子基材。
【請求項４】
フッ素含有化合物が、カルボキシル基に対して直接又は２価の有機基を介してエステル結合したフルオロアルキル基を有し、α位に置換基を有することのあるアクリル酸エステルである、請求項１に記載の高分子基材。
【請求項５】
フッ素含有化合物が、一般式：ＣＨ２＝Ｃ（−Ｘ）−Ｃ（＝Ｏ）−Ｙ−Ｚ−Ｒｆ［式中、Ｘは、水素原子、炭素数１〜２１の直鎖状又は分岐状のアルキル基、フッ素原子、塩素原子、臭素原子、ヨウ素原子、ＣＦＸ１Ｘ２基（但し、Ｘ１及びＸ２は、水素原子、フッ素原子、塩素原子、臭素原子又はヨウ素原子である。）、シアノ基、炭素数１〜２１の直鎖状若しくは分岐状のフルオロアルキル基、置換若しくは非置換のベンジル基又は置換若しくは非置換のフェニル基であり；
Ｙは、−Ｏ−又は−ＮＨ−であり；
Ｚは、炭素数１〜１０の脂肪族基、炭素数６〜１０の芳香族基若しくは環状脂肪族基、
−ＣＨ２ＣＨ２Ｎ（Ｒ１）ＳＯ２−基（但し、Ｒ１は炭素数１〜４のアルキル基である。）、−ＣＨ２ＣＨ（ＯＺ１）ＣＨ２−基（但し、Ｚ１は水素原子又はアセチル基である。）、−（ＣＨ２）ｍ−ＳＯ２−（ＣＨ２）ｎ−基、−（ＣＨ２）ｍ−Ｓ−（ＣＨ２）ｎ−基（但し、ｍは１〜１０、ｎは０〜１０、である）又は−（ＣＨ２）ｍ−ＣＯＯ−基（ｍは１〜１０である）であり；
Ｒｆは、ヘテロ原子を有していてもよい、炭素数１〜２０の直鎖状又は分岐状のフルオロアルキル基である。］で表される、請求項１に記載の高分子基材。
【請求項６】
一般式（１）で表されるフッ素含有化合物において、Ｒｆが、ヘテロ原子を有していてもよい、炭素数１〜６の直鎖状又は分岐状のフルオロアルキル基である、請求項６に記載の高分子基材。
【請求項７】
重合体（Ｂ）が、常温で気体状の化合物及び常温で液状の化合物からなる群より選択される少なくとも一種の化合物に基づく繰り返し単位を含有する重合体である、請求項１〜４に記載の高分子基材。
【請求項８】
常温で気体状の化合物が、エチレン系化合物である、請求項７に記載の高分子基材。
【請求項９】
重合体（Ｂ）が、フッ素含有化合物に基づく繰り返し単位を５０重量％以上含有する、請求項１〜８に記載の高分子基材。
【請求項１０】
フッ素含有化合物（Ａ）が、常温でガス状である、請求項１に記載の高分子基材。
【請求項１１】
タンパク質及び／又は細胞と接触して用いられる、請求項１〜１０に記載の高分子基材。
【請求項１２】
医療用又は実験用の、バッグ、チューブ、ディッシュ、プレート又はフラスコとして用いられる、請求項１〜１１に記載の高分子基材。
【請求項１３】
請求項１〜１２に記載の高分子基材を製造する方法であって、
放射線照射によるグラフト重合により、
フッ素含有化合物（Ａ）及び／又はフッ素含有化合物に基づく繰り返し単位を含有する重合体（Ｂ）を、少なくとも表面の一部に化学結合を介して結合させる工程
を含む、方法。
【発明の詳細な説明】
【技術分野】
【０００１】
本発明は、高分子基材、その用途及びその製造方法に関する。
【背景技術】
【０００２】
タンパク質又は細胞と接触して用いられる材料として、各種の高分子基材が利用されている。このような高分子基材においては、タンパク質又は細胞に対する非粘着性並びに剥離性が求められることがある。
【０００３】
このような高分子基材において、タンパク質又は細胞に対する非粘着性並びに剥離性をより向上させる目的で、表面改質又は表面加工等が行われている。例えば、機能性材料を高分子基材に混合（練り込み）成形したり（特許文献１）、高分子基材表面に機能性材料を塗布加工することにより物理的に付着させたりする技術（特許文献２）が報告されている。
しかしながら、これらの技術には、付加された機能性材料が経時的に外部に溶出あるいは剥離するなど、耐久面で問題があり、人体への悪影響を含め安全面の懸念が残る。
【０００４】
そこで、機能性材料の高分子基材への密着性を向上する目的で、化学結合を利用して高分子基材表面に機能性材料を付加する研究も進められている（特許文献３）。この化学結合を利用した方法としては、置換基同士の化学反応を用いる方法（特許文献４）、及び光照射又は放射線照射といった高エネルギー付与により生成したラジカルを利用した方法が知られている。後者では、γ線、Ｘ線等の放射線や、電子線、紫外線等の光、放電により発生する電離した気体、すなわちプラズマ、を照射源とする方法を用いたグラフト重合付加が挙げられる。例えば、ダイヤモンド様薄膜表面へのプラズマ照射により生体適合性分子材料をグラフト重合付加させ、膜の超親水性化を狙った例（特許文献５）や、低温プラズマ処理を用いて、塩化ビニル樹脂表面に含フッ素分子材料をグラフト重合及び／又は共重合付加させることで表面改質し、可塑剤の溶出の低減を試みた例（特許文献６）が挙げられる。
【０００５】
また、高分子基材表面にグラフト重合が可能な重合体を予め存在させ、プラズマ照射前又は後にラジカル重合性化合物を付与することにより、表面を高潤滑化し、血液適合性の向上を狙った例も報告されている（特許文献７）。
【先行技術文献】
【特許文献】
【０００６】
【特許文献１】国際公開第２００７／１１４１３４号
【特許文献２】特許第３９９２３７０号公報
【特許文献３】特表２０１１−５１８９０７号公報
【特許文献４】特開２００１−５００４０７号公報
【特許文献５】特開２００８−２３０８８０号公報
【特許文献６】特開昭５９−４４３２２号公報
【特許文献７】特開平４−１５９３３７号公報
【発明の概要】
【発明が解決しようとする課題】
【０００７】
本発明者らは、従来の方法では、タンパク質及び／又は細胞に対して十分な非粘着性並びに剥離性を示す表面を有する高分子基材は得られないことを見出した。
【０００８】
そこで、本発明は、タンパク質及び／又は細胞に対する非粘着性並びに剥離性が従来よりも優れた表面を有する高分子基材を提供することを課題とする。
【課題を解決するための手段】
【０００９】
本発明者らは、機能性材料で表面を覆うことによりタンパク質及び／又は細胞に対する非粘着性並びに剥離性を高分子基材に十分な程度付与するためには、機能性材料の選択が重要であることを見出した。本発明者らは、フッ素原子を含有する化合物に基づく構成単位を含有する機能性材料を用いることにより上記課題を解決できることを見出した。
【００１０】
また、本発明者らは、高分子基材表面における機能性材料の被覆率を十分に向上させることも上記課題解決のために重要であることを見出した。本発明者らは、フッ素含有化合物、及び／又はフッ素含有化合物に基づく繰り返し単位を含有する重合体を機能性材料として用い、これらを高分子基材表面に化学結合を介して結合させることにより、高分子基材表面における機能性材料の被覆率を十分に向上させることができ、これにより、タンパク質及び／又は細胞に対する非粘着性並びに剥離性を高分子基材に十分な程度付与できることを見出した。
【００１１】
すなわち、本発明は、かかる知見に基づいてさらなる試行錯誤を経て完成されたものであり、以下の実施形態を提供するものである。
項１．
（Ａ）少なくとも１種のフッ素含有化合物、及び／又は
（Ｂ）少なくとも１種のフッ素含有化合物に基づく繰り返し単位を含有する重合体が、
少なくとも表面の一部に化学結合を介して結合している、高分子基材。
項２．
フッ素含有化合物が、常温で液状である、項１に記載の高分子基材。
項３．
フッ素含有化合物が、アクリル酸系化合物、アクリレート系化合物、アクリルアミド系化合物、スチレン系化合物、アクリロニトリル系化合物、ビニルピロリドン系化合物、ビニルエーテル系化合物及びピロール系化合物からなる群より選択される少なくとも一種の化合物において、少なくとも一つの水素原子がフッ素原子に置換されたものである、項１又は２に記載の高分子基材。
項４．
フッ素含有化合物が、カルボキシル基に対して直接又は２価の有機基を介してエステル結合したフルオロアルキル基を有し、α位に置換基を有することのあるアクリル酸エステルである、項１に記載の高分子基材。
項５．
フッ素含有化合物が、一般式：ＣＨ２＝Ｃ（−Ｘ）−Ｃ（＝Ｏ）−Ｙ−Ｚ−Ｒｆ［式中、Ｘは、水素原子、炭素数１〜２１の直鎖状又は分岐状のアルキル基、フッ素原子、塩素原子、臭素原子、ヨウ素原子、ＣＦＸ１Ｘ２基（但し、Ｘ１及びＸ２は、水素原子、フッ素原子、塩素原子、臭素原子又はヨウ素原子である。）、シアノ基、炭素数１〜２１の直鎖状若しくは分岐状のフルオロアルキル基、置換若しくは非置換のベンジル基又は置換若しくは非置換のフェニル基であり；
Ｙは、−Ｏ−又は−ＮＨ−であり；
Ｚは、炭素数１〜１０の脂肪族基、炭素数６〜１０の芳香族基若しくは環状脂肪族基、−ＣＨ２ＣＨ２Ｎ（Ｒ１）ＳＯ２−基（但し、Ｒ１は炭素数１〜４のアルキル基である。）、−ＣＨ２ＣＨ（ＯＺ１）ＣＨ２−基（但し、Ｚ１は水素原子又はアセチル基である。）、−（ＣＨ２）ｍ−ＳＯ２−（ＣＨ２）ｎ−基、−（ＣＨ２）ｍ−Ｓ−（ＣＨ２）ｎ−基（但し、ｍは１〜１０、ｎは０〜１０である）又は−（ＣＨ２）ｍ−ＣＯＯ−基（ｍは１〜１０である）であり；
Ｒｆは、ヘテロ原子を有していてもよい、炭素数１〜２０の直鎖状又は分岐状のフルオロアルキル基である。］で表される、項１に記載の高分子基材。
項６．
一般式（１）で表されるフッ素含有化合物において、Ｒｆが、ヘテロ原子を有していてもよい、炭素数１〜６の直鎖状又は分岐状のフルオロアルキル基である、項５に記載の高分子基材。
項７．
重合体（Ｂ）が、常温で気体状の化合物及び常温で液状の化合物からなる群より選択される少なくとも一種の化合物に基づく繰り返し単位を含有する重合体である、項１〜４に記載の高分子基材。
項８．
常温で気体状の化合物が、エチレン系化合物である、項７に記載の高分子基材。
項９．
重合体（Ｂ）が、フッ素含有化合物に基づく繰り返し単位を５０重量％以上含有する、項１〜８に記載の高分子基材。
項１０．
フッ素含有化合物が、常温でガス状である、項１に記載の高分子基材。
項１１．
タンパク質及び／又は細胞と接触して用いられる、項１〜１０に記載の高分子基材。
項１２．
医療用又は実験用の、バッグ、チューブ、ディッシュ、プレート又はフラスコとして用いられる、項１〜１１に記載の高分子基材。
項１３．
項１〜１２に記載の高分子基材を製造する方法であって、
放射線照射によるグラフト重合により、
フッ素含有化合物（Ａ）及び／又はフッ素含有化合物に基づく繰り返し単位を含有する重合体（Ｂ）を、少なくとも表面の一部に化学結合を介して結合させる工程
を含む、方法。
【発明の効果】
【００１２】
本発明により、タンパク質及び／又は細胞に対する非粘着性並びに剥離性が従来よりも優れた表面を有する高分子基材を提供できる。
【発明を実施するための形態】
【００１３】
以下、本発明の高分子基材、その用途及びその製造方法について具体的に説明する。
【００１４】
１．  本発明の高分子基材
本発明の高分子基材は、
（Ａ）少なくとも１種のフッ素含有化合物、及び／又は
（Ｂ）少なくとも１種のフッ素含有化合物に基づく繰り返し単位を含有する重合体が、
少なくとも表面の一部に化学結合を介して結合している、高分子基材である。
【００１５】
１．１  高分子基材
本発明の高分子基材は、タンパク質及び／又は細胞と接触して用いられるものであればよく、特に限定されない。
【００１６】
高分子基材としては、特に限定されず、公知のものの中から用途に応じて幅広く選択することができる。例えば、医療用又は実験用高分子基材として従来使用されているものの中から用途に応じて適宜選択することができる。
【００１７】
医療用又は実験用高分子基材としては、特に限定されず、公知のものの中から用途に応じて幅広く選択することができる。例えば、医療器具、人工臓器、整形材料、生体適合材料、膜材料、細胞培養器材、再生医療材料及び実験器具等に用いられるものが挙げられる。
【００１８】
より具体的には、以下のものがそれぞれ挙げられる。
【００１９】
医療器具として、輸液バッグ、血液回路、細胞培養バッグ、細胞保存バッグ、創傷被覆材、癒着防止材、タンパク質又は細胞の注入器具（シリンジ及びカテーテル等）、バイアル等が挙げられる。
【００２０】
人工臓器及び整形材料として、人工心臓、人工腎臓、人工肺、人工骨、人工皮膚及び人工関節等が挙げられる。
【００２１】
膜材料として、血漿分離膜、白血球除去膜、輸血用フィルター及びウイルス除去膜等が挙げられる。
【００２２】
細胞培養器材として、細胞培養ディッシュ、細胞培養プレート及び細胞培養フラスコ等が挙げられる。
【００２３】
再生医療材料として、再生医療用スキャフォールド等が挙げられる。
【００２４】
実験器具として、マイクロチューブ、試験管、プレート等の容器；スポイト、ピペット、ピペットチップ、シリンジ等の分注器具；各種チューブ；電気泳動器具、プロテインチップ（マイクロアレイ）等の解析用機器等が挙げられる。
【００２５】
高分子基材の材料としては、特に限定されず、汎用樹脂を使用することができる。汎用樹脂を使用することにより生産コストを下げることができるため好ましい。例えば、ガラス類、プラスチック類、セラミックス及び金属等が挙げられる。具体的には、ポリスチレン、ポリエチレンテレフタレート、ポリプロピレン、低密度ポリエチレン、中密度ポリエチレン、高密度ポリエチレン、ポリウレタン、ウレタンアクリレート及びポリメチルメタクリレート等のアクリル系樹脂、並びにポリアミド、ポリカーボネート、ポリアセタール、共役結合を持つ天然ゴム、共役結合を持つ合成ゴム及びシリコーンゴム、ポリグリコール酸、ポリ乳酸、乳酸−グリコール酸共重合体、ポリアミノ酸、ポリリンゴ酸，ポリジオキサン、ポリ−ε−カプロラクトン及び乳酸−ε−カプロラクトン共重合体等の生分解性高分子材料等が挙げられる。材料はこれらを２種以上含むブレンドポリマー又はポリマーアロイであってもよい。
【００２６】
高分子基材は、本発明の効果を妨げない限り、必要に応じて、表面処理がされていてもよいし、表面にさらに他の層を有していてもよい。
【００２７】
また、高分子基材は、フィルム又はシート状であってもよく、この場合、上記の各樹脂それぞれからなる複数の層で構成される積層フィルム又はシートであってもよい。
【００２８】
１．２  フッ素含有化合物（Ａ）
本発明において、用語「フッ素含有化合物」は、分子内にフッ素原子を含有する化合物を意味する。フッ素含有化合物（Ａ）は、特に限定されない。本発明の高分子基材を製造する際に、常温で気体状の化合物をフッ素含有化合物（Ａ）として用いた場合、オートクレーブ等の耐圧容器が必要となる場合があり、装置が比較的複雑となる。これに対して、常温で液状の化合物を用いた場合にはより簡便に製造できるので好ましい。
【００２９】
常温で液状のフッ素含有化合物（Ａ）としては、特に限定されず、公知のものを広く使用できる。例えば、アクリル酸系化合物、アクリレート系化合物、アクリルアミド系化合物、スチレン系化合物、アクリロニトリル系化合物、ビニルピロリドン系化合物、ビニルエーテル系化合物及びピロール系化合物等において、少なくとも一つの水素原子がフッ素原子に置換されたものが挙げられる。
【００３０】
アクリル酸系化合物としては、特に限定されず、公知のものを広く使用できる。例えば、アクリル酸、メタクリル酸、イタコン酸、無水マレイン酸、マレイン酸、フマル酸、クロトン酸等が挙げられる。
【００３１】
アクリレート系化合物としては、特に限定されず、公知のものを広く使用できる。例えば、メチルアクリレート、メチルメタクリレート、エチルアクリレート、エチルメタクリレート、ｎ−プロピルアクリレート、ｎ−プロピルメタクリレート、イソプロピルアクリレート、イソプロピルメタクリレート、ラウリルアクリレート、ステアリルアクリレート等のα，β−エチレン性不飽和カルボン酸エステル；２−ヒドロキシルエチルアクリレート、２−ヒドロキシエチルメタクリレート、３−ヒドロキシプロピルメタクリレート等のα，β−エチレン性不飽和カルボン酸のヒドロキシアルキルエステル；並びにジエチレングリコールメタクリレートのようなα，β−エチレン性不飽和カルボン酸のアルコキシアルキルエステル等が挙げられる。
【００３２】
アクリルアミド系化合物としては、特に限定されず、公知のものを広く使用できる。例えば、アクリルアミド、メチロールメタクリルアミド等が挙げられる。
【００３３】
スチレン系化合物としては、特に限定されず、公知のものを広く使用できる。例えば、スチレン、アルキルスチレン等が挙げられる。
【００３４】
フッ素含有化合物（Ａ）は、フッ素原子を含有するラジカル重合性化合物であってもよい。
【００３５】
好ましいフッ素含有化合物（Ａ）として、例えば、カルボキシル基に対して直接又は２価の有機基を介してエステル結合又はアミド結合したフルオロアルキル基を有し、α位に置換基を有することのある、アクリル酸エステル（以下、「フルオロアルキル基含有アクリル酸エステル」と略記することがある。）及びアクリルアミド（以下、「フルオロアルキル基含有アクリルアミド」と略記することがある。）等が挙げられる。このようなフッ素含有化合物（Ａ）を用いることにより、表面自由エネルギーがより低く、かつより不活性であるという好ましい特性を高分子基材に付与できる。
【００３６】
フルオロアルキル基含有アクリル酸エステル又はフルオロアルキル基含有アクリルアミドの好ましい具体例としては、一般式：ＣＨ２＝Ｃ（−Ｘ）−Ｃ（＝Ｏ）−Ｙ−Ｚ−Ｒｆ［式中、Ｘは、水素原子、炭素数１〜２１の直鎖状又は分岐状のアルキル基、フッ素原子、塩素原子、臭素原子、ヨウ素原子、ＣＦＸ１Ｘ２基（但し、Ｘ１及びＸ２は、水素原子、フッ素原子、塩素原子、臭素原子又はヨウ素原子である。）、シアノ基、炭素数１〜２１の直鎖状若しくは分岐状のフルオロアルキル基、置換若しくは非置換のベンジル基又は置換若しくは非置換のフェニル基であり；
Ｙは、−Ｏ−又は−ＮＨ−であり；
Ｚは、炭素数１〜１０の脂肪族基、炭素数６〜１０の芳香族基若しくは環状脂肪族基、
−ＣＨ２ＣＨ２Ｎ（Ｒ１）ＳＯ２−基（但し、Ｒ１は炭素数１〜４のアルキル基である。）、−ＣＨ２ＣＨ（ＯＺ１）ＣＨ２−基（但し、Ｚ１は水素原子又はアセチル基である。）、−（ＣＨ２）ｍ−ＳＯ２−（ＣＨ２）ｎ−基、−（ＣＨ２）ｍ−Ｓ−（ＣＨ２）ｎ−基（但し、ｍは１〜１０、ｎは０〜１０である）又は−（ＣＨ２）ｍ−ＣＯＯ−基（ｍは１〜１０である）であり；
Ｒｆは、ヘテロ原子を有していてもよい、炭素数１〜２０の直鎖状又は分岐状のフルオロアルキル基である。］で表されるアクリル酸エステル又はアクリルアミドを例示できる。
【００３７】
上記一般式において、Ｒｆで表されるフルオロアルキル基は、少なくとも一個の水素原子がフッ素原子で置換された、ヘテロ原子を有していてもよいアルキル基であり、全ての水素原子がフッ素原子で置換された、ヘテロ原子を有していてもよいパーフルオロアルキル基も包含するものである。
【００３８】
上記一般式で表されるアクリル酸エステル又はアクリルアミドでは、Ｒｆが炭素数１〜６の直鎖状又は分岐状のフルオロアルキル基であることが好ましく、特に、炭素数１〜３の直鎖状又は分岐状のパーフルオロアルキル基であることが好ましい。近年、ＥＰＡ（米国環境保護庁）により、炭素数が８以上のフルオロアルキル基を有する化合物は、環境、生体中で分解して蓄積するおそれがある環境負荷が高い化合物であることが指摘されているが、上記一般式で表されるアクリル酸エステル又はアクリルアミドにおいてＲｆが炭素数１〜６の直鎖状又は分岐状のフルオロアルキル基である場合には、この様な環境問題を生じることがないためである。
【００３９】
上記式（１）において、Ｒｆ基の例として、−ＣＦ３、−ＣＦ２ＣＦ３、−ＣＦ２ＣＦ２ＣＦ３、−ＣＦ（ＣＦ３）２、−ＣＦ２ＣＦ２ＣＦ２ＣＦ３、−ＣＦ２ＣＦ（ＣＦ３）２、−Ｃ（ＣＦ３）３、−（ＣＦ２）４ＣＦ３、−（ＣＦ２）２ＣＦ（ＣＦ３）２、−ＣＦ２Ｃ（ＣＦ３）３、−ＣＦ（ＣＦ３）ＣＦ２ＣＦ２ＣＦ３、−（ＣＦ２）５ＣＦ３及び−（ＣＦ２）３ＣＦ（ＣＦ３）２等が挙げられる。
【００４０】
さらに、フッ素含有化合物（Ａ）は、非フッ素テロマーであることが好ましく、この点で、Ｒｆ基としては、炭素数１〜２のフルオロアルキル基、又はヘテロ原子によって介在された二以上の炭素数１〜３のフルオロアルキル基が好ましい。具体例としては、Ｃ３Ｆ７ＯＣＦ（ＣＦ３）ＣＦ２ＯＣＦ（ＣＦ３）−及び（ＣＦ３）２ＮＣｎ’Ｆ２ｎ−（ｎ’＝１〜６）等が挙げられる。
【００４１】
上記一般式で表されるアクリル酸エステル又はアクリルアミドの具体例は、次の通りである。なお、下記の式中、Ｒｆは、炭素数が、１〜６、好ましくは１〜３である、フルオロアルキル基である。
ＣＨ２＝Ｃ（−Ｈ）−Ｃ（＝Ｏ）−Ｏ−（ＣＨ２）２−Ｒｆ
ＣＨ２＝Ｃ（−Ｈ）−Ｃ（＝Ｏ）−Ｏ−Ｃ６Ｈ４−Ｒｆ
ＣＨ２＝Ｃ（−Ｃｌ）−Ｃ（＝Ｏ）−Ｏ−（ＣＨ２）２−Ｒｆ
ＣＨ２＝Ｃ（−Ｈ）−Ｃ（＝Ｏ）−Ｏ−（ＣＨ２）２Ｎ（−ＣＨ３）ＳＯ２−Ｒｆ
ＣＨ２＝Ｃ（−Ｈ）−Ｃ（＝Ｏ）−Ｏ−（ＣＨ２）２Ｎ（−Ｃ２Ｈ５）ＳＯ２−Ｒｆ
ＣＨ２＝Ｃ（−Ｈ）−Ｃ（＝Ｏ）−Ｏ−ＣＨ２ＣＨ（−ＯＨ）ＣＨ２−Ｒｆ
ＣＨ２＝Ｃ（−Ｈ）−Ｃ（＝Ｏ）−Ｏ−ＣＨ２ＣＨ（−ＯＣＯＣＨ３）ＣＨ２−Ｒｆ
ＣＨ２＝Ｃ（−Ｈ）−Ｃ（＝Ｏ）−Ｏ−（ＣＨ２）２−Ｓ−Ｒｆ
ＣＨ２＝Ｃ（−Ｈ）−Ｃ（＝Ｏ）−Ｏ−（ＣＨ２）２−Ｓ−（ＣＨ２）２−Ｒｆ
ＣＨ２＝Ｃ（−Ｈ）−Ｃ（＝Ｏ）−Ｏ−（ＣＨ２）３−ＳＯ２−Ｒｆ
ＣＨ２＝Ｃ（−Ｈ）−Ｃ（＝Ｏ）−Ｏ−（ＣＨ２）２−ＳＯ２−（ＣＨ２）２−Ｒｆ
ＣＨ２＝Ｃ（−Ｈ）−Ｃ（＝Ｏ）−ＮＨ−（ＣＨ２）２−Ｒｆ
ＣＨ２＝Ｃ（−ＣＨ３）−Ｃ（＝Ｏ）−Ｏ−（ＣＨ２）２−Ｒｆ
ＣＨ２＝Ｃ（−ＣＨ３）−Ｃ（＝Ｏ）−Ｏ−Ｃ６Ｈ４−Ｒｆ
ＣＨ２＝Ｃ（−ＣＨ３）−Ｃ（＝Ｏ）−Ｏ−（ＣＨ２）２Ｎ（−ＣＨ３）ＳＯ２−Ｒｆ
ＣＨ２＝Ｃ（−ＣＨ３）−Ｃ（＝Ｏ）−Ｏ−（ＣＨ２）２Ｎ（−Ｃ２Ｈ５）ＳＯ２−Ｒｆ
ＣＨ２＝Ｃ（−ＣＨ３）−Ｃ（＝Ｏ）−Ｏ−ＣＨ２ＣＨ（−ＯＨ）ＣＨ２−Ｒｆ
ＣＨ２＝Ｃ（−ＣＨ３）−Ｃ（＝Ｏ）−Ｏ−ＣＨ２ＣＨ（−ＯＣＯＣＨ３）ＣＨ２−Ｒｆ
ＣＨ２＝Ｃ（−ＣＨ３）−Ｃ（＝Ｏ）−Ｏ−（ＣＨ２）２−Ｓ−Ｒｆ
ＣＨ２＝Ｃ（−ＣＨ３）−Ｃ（＝Ｏ）−Ｏ−（ＣＨ２）２−Ｓ−（ＣＨ２）２−Ｒｆ
ＣＨ２＝Ｃ（−ＣＨ３）−Ｃ（＝Ｏ）−Ｏ−（ＣＨ２）３−ＳＯ２−Ｒｆ
ＣＨ２＝Ｃ（−ＣＨ３）−Ｃ（＝Ｏ）−Ｏ−（ＣＨ２）２−ＳＯ２−（ＣＨ２）２−Ｒｆ
ＣＨ２＝Ｃ（−ＣＨ３）−Ｃ（＝Ｏ）−ＮＨ−（ＣＨ２）２−Ｒｆ
ＣＨ２＝Ｃ（−Ｆ）−Ｃ（＝Ｏ）−Ｏ−（ＣＨ２）２−Ｓ−Ｒｆ
ＣＨ２＝Ｃ（−Ｆ）−Ｃ（＝Ｏ）−Ｏ−（ＣＨ２）２−Ｓ−（ＣＨ２）２−Ｒｆ
ＣＨ２＝Ｃ（−Ｆ）−Ｃ（＝Ｏ）−Ｏ−（ＣＨ２）２−ＳＯ２−Ｒｆ
ＣＨ２＝Ｃ（−Ｆ）−Ｃ（＝Ｏ）−Ｏ−（ＣＨ２）２−ＳＯ２−（ＣＨ２）２−Ｒｆ
ＣＨ２＝Ｃ（−Ｆ）−Ｃ（＝Ｏ）−ＮＨ−（ＣＨ２）２−Ｒｆ
ＣＨ２＝Ｃ（−Ｃｌ）−Ｃ（＝Ｏ）−Ｏ−（ＣＨ２）２−Ｓ−Ｒｆ
ＣＨ２＝Ｃ（−Ｃｌ）−Ｃ（＝Ｏ）−Ｏ−（ＣＨ２）２−Ｓ−（ＣＨ２）２−Ｒｆ
ＣＨ２＝Ｃ（−Ｃｌ）−Ｃ（＝Ｏ）−Ｏ−（ＣＨ２）２−ＳＯ２−Ｒｆ
ＣＨ２＝Ｃ（−Ｃｌ）−Ｃ（＝Ｏ）−Ｏ−（ＣＨ２）２−ＳＯ２−（ＣＨ２）２−Ｒｆ
ＣＨ２＝Ｃ（−Ｃｌ）−Ｃ（＝Ｏ）−ＮＨ−（ＣＨ２）２−Ｒｆ
ＣＨ２＝Ｃ（−ＣＦ３）−Ｃ（＝Ｏ）−Ｏ−（ＣＨ２）２−Ｓ−Ｒｆ
ＣＨ２＝Ｃ（−ＣＦ３）−Ｃ（＝Ｏ）−Ｏ−（ＣＨ２）２−Ｓ−（ＣＨ２）２−Ｒｆ
ＣＨ２＝Ｃ（−ＣＦ３）−Ｃ（＝Ｏ）−Ｏ−（ＣＨ２）２−ＳＯ２−Ｒｆ
ＣＨ２＝Ｃ（−ＣＦ３）−Ｃ（＝Ｏ）−Ｏ−（ＣＨ２）２−ＳＯ２−（ＣＨ２）２−Ｒｆ
ＣＨ２＝Ｃ（−ＣＦ３）−Ｃ（＝Ｏ）−ＮＨ−（ＣＨ２）２−Ｒｆ
ＣＨ２＝Ｃ（−ＣＦ２Ｈ）−Ｃ（＝Ｏ）−Ｏ−（ＣＨ２）２−Ｓ−Ｒｆ
ＣＨ２＝Ｃ（−ＣＦ２Ｈ）−Ｃ（＝Ｏ）−Ｏ−（ＣＨ２）２−Ｓ−（ＣＨ２）２−Ｒｆ
ＣＨ２＝Ｃ（−ＣＦ２Ｈ）−Ｃ（＝Ｏ）−Ｏ−（ＣＨ２）２−ＳＯ２−Ｒｆ
ＣＨ２＝Ｃ（−ＣＦ２Ｈ）−Ｃ（＝Ｏ）−Ｏ−（ＣＨ２）２−ＳＯ２−（ＣＨ２）２−Ｒｆ
ＣＨ２＝Ｃ（−ＣＦ２Ｈ）−Ｃ（＝Ｏ）−ＮＨ−（ＣＨ２）２−Ｒｆ
ＣＨ２＝Ｃ（−ＣＮ）−Ｃ（＝Ｏ）−Ｏ−（ＣＨ２）２−Ｓ−Ｒｆ
ＣＨ２＝Ｃ（−ＣＮ）−Ｃ（＝Ｏ）−Ｏ−（ＣＨ２）２−Ｓ−（ＣＨ２）２−Ｒｆ
ＣＨ２＝Ｃ（−ＣＮ）−Ｃ（＝Ｏ）−Ｏ−（ＣＨ２）２−ＳＯ２−Ｒｆ
ＣＨ２＝Ｃ（−ＣＮ）−Ｃ（＝Ｏ）−Ｏ−（ＣＨ２）２−ＳＯ２−（ＣＨ２）２−Ｒｆ
ＣＨ２＝Ｃ（−ＣＮ）−Ｃ（＝Ｏ）−ＮＨ−（ＣＨ２）２−Ｒｆ
ＣＨ２＝Ｃ（−ＣＦ２ＣＦ３）−Ｃ（＝Ｏ）−Ｏ−（ＣＨ２）２−Ｓ−Ｒｆ
ＣＨ２＝Ｃ（−ＣＦ２ＣＦ３）−Ｃ（＝Ｏ）−Ｏ−（ＣＨ２）２−Ｓ−（ＣＨ２）２−Ｒｆ
ＣＨ２＝Ｃ（−ＣＦ２ＣＦ３）−Ｃ（＝Ｏ）−Ｏ−（ＣＨ２）２−ＳＯ２−Ｒｆ
ＣＨ２＝Ｃ（−ＣＦ２ＣＦ３）−Ｃ（＝Ｏ）−Ｏ−（ＣＨ２）２−ＳＯ２−（ＣＨ２）２−Ｒｆ
ＣＨ２＝Ｃ（−ＣＦ２ＣＦ３）−Ｃ（＝Ｏ）−ＮＨ−（ＣＨ２）２−Ｒｆ
ＣＨ２＝Ｃ（−Ｆ）−Ｃ（＝Ｏ）−Ｏ−（ＣＨ２）３−Ｓ−Ｒｆ
ＣＨ２＝Ｃ（−Ｆ）−Ｃ（＝Ｏ）−Ｏ−（ＣＨ２）３−Ｓ−（ＣＨ２）２−Ｒｆ
ＣＨ２＝Ｃ（−Ｆ）−Ｃ（＝Ｏ）−Ｏ−（ＣＨ２）３−ＳＯ２−Ｒｆ
ＣＨ２＝Ｃ（−Ｆ）−Ｃ（＝Ｏ）−Ｏ−（ＣＨ２）３−ＳＯ２−（ＣＨ２）２−Ｒｆ
ＣＨ２＝Ｃ（−Ｆ）−Ｃ（＝Ｏ）−ＮＨ−（ＣＨ２）３−Ｒｆ
ＣＨ２＝Ｃ（−Ｃｌ）−Ｃ（＝Ｏ）−Ｏ−（ＣＨ２）３−Ｓ−Ｒｆ
ＣＨ２＝Ｃ（−Ｃｌ）−Ｃ（＝Ｏ）−Ｏ−（ＣＨ２）３−Ｓ−（ＣＨ２）２−Ｒｆ
ＣＨ２＝Ｃ（−Ｃｌ）−Ｃ（＝Ｏ）−Ｏ−（ＣＨ２）３−ＳＯ２−Ｒｆ
ＣＨ２＝Ｃ（−Ｃｌ）−Ｃ（＝Ｏ）−Ｏ−（ＣＨ２）３−ＳＯ２−（ＣＨ２）２−Ｒｆ
ＣＨ２＝Ｃ（−ＣＦ３）−Ｃ（＝Ｏ）−Ｏ−（ＣＨ２）３−Ｓ−Ｒｆ
ＣＨ２＝Ｃ（−ＣＦ３）−Ｃ（＝Ｏ）−Ｏ−（ＣＨ２）３−Ｓ−（ＣＨ２）２−Ｒｆ
ＣＨ２＝Ｃ（−ＣＦ３）−Ｃ（＝Ｏ）−Ｏ−（ＣＨ２）３−ＳＯ２−Ｒｆ
ＣＨ２＝Ｃ（−ＣＦ３）−Ｃ（＝Ｏ）−Ｏ−（ＣＨ２）３−ＳＯ２−（ＣＨ２）２−Ｒｆ
ＣＨ２＝Ｃ（−ＣＦ２Ｈ）−Ｃ（＝Ｏ）−Ｏ−（ＣＨ２）３−Ｓ−Ｒｆ
ＣＨ２＝Ｃ（−ＣＦ２Ｈ）−Ｃ（＝Ｏ）−Ｏ−（ＣＨ２）３−Ｓ−（ＣＨ２）２−Ｒｆ
ＣＨ２＝Ｃ（−ＣＦ２Ｈ）−Ｃ（＝Ｏ）−Ｏ−（ＣＨ２）３−ＳＯ２−Ｒｆ
ＣＨ２＝Ｃ（−ＣＦ２Ｈ）−Ｃ（＝Ｏ）−Ｏ−（ＣＨ２）３−ＳＯ２−（ＣＨ２）２−Ｒｆ
ＣＨ２＝Ｃ（−ＣＮ）−Ｃ（＝Ｏ）−Ｏ−（ＣＨ２）３−Ｓ−Ｒｆ
ＣＨ２＝Ｃ（−ＣＮ）−Ｃ（＝Ｏ）−Ｏ−（ＣＨ２）３−Ｓ−（ＣＨ２）２−Ｒｆ
ＣＨ２＝Ｃ（−ＣＮ）−Ｃ（＝Ｏ）−Ｏ−（ＣＨ２）３−ＳＯ２−Ｒｆ
ＣＨ２＝Ｃ（−ＣＮ）−Ｃ（＝Ｏ）−Ｏ−（ＣＨ２）３−ＳＯ２−（ＣＨ２）２−Ｒｆ
ＣＨ２＝Ｃ（−ＣＦ２ＣＦ３）−Ｃ（＝Ｏ）−Ｏ−（ＣＨ２）３−Ｓ−Ｒｆ
ＣＨ２＝Ｃ（−ＣＦ２ＣＦ３）−Ｃ（＝Ｏ）−Ｏ−（ＣＨ２）３−Ｓ−（ＣＨ２）２−Ｒｆ
ＣＨ２＝Ｃ（−ＣＦ２ＣＦ３）−Ｃ（＝Ｏ）−Ｏ−（ＣＨ２）３−ＳＯ２−Ｒｆ
ＣＨ２＝Ｃ（−ＣＦ２ＣＦ３）−Ｃ（＝Ｏ）−Ｏ−（ＣＨ２）２−ＳＯ２−（ＣＨ２）２−Ｒｆ
【００４２】
上記一般式で表されるアクリル酸エステル又はアクリルアミドの具体例として、以下が挙げられる。
ＣＨ２＝Ｃ（−ＣＨ３）−Ｃ（＝Ｏ）−Ｏ−ＣＨ２−ＣＦ（−ＣＦ３）−Ｏ−ＣＦ２−ＣＦ（−ＣＦ３）−Ｏ−Ｃ３Ｆ７
ＣＨ２＝Ｃ（−Ｈ）−Ｃ（＝Ｏ）−Ｏ−ＣＨ２−ＣＦ（−ＣＦ３）−Ｏ−ＣＦ２−ＣＦ（−ＣＦ３）−Ｏ−Ｃ３Ｆ７
ＣＨ２＝Ｃ（−ＣＨ３）−Ｃ（＝Ｏ）−Ｏ−ＣＨ２−Ｃ２Ｆ５
ＣＨ２＝Ｃ（−Ｈ）−Ｃ（＝Ｏ）−Ｏ−ＣＨ２−Ｃ２Ｆ５
【００４３】
上記したフルオロアルキル基含有アクリル酸エステル又はアクリルアミドは、任意に選択のうえ、一種単独又は二種以上混合して用いることができる。
【００４４】
また、フッ素含有化合物（Ａ）として、常温でガス状のものを用いることもできる。この場合、特に限定されないが、プラズマ処理によりガス状のフッ素含有化合物を高分子基材の表面の一部に結合させることができる。この場合、ガス状のフッ素含有化合物として重合性のものを使用し、プラズマ重合により高分子基材の表面を高分子薄膜で覆ってもよい。また、ガス状のフッ素含有化合物として非重合性のものを使用し、プラズマ処理によりこのフッ素含有化合物を高分子基材の表面に結合させることにより表面改質を行ってもよい。
【００４５】
特に限定されないが、例えば、ガス状かつ非重合性のフッ素含有化合物として、テトラフルオロメタン（ＣＦ４）、ヘキサフルオロエタン（Ｃ２Ｆ６）、パーフルオロエチレン（Ｃ３Ｆ６）、ヘキサフルオロエポキシプロパン（Ｃ３ＯＦ６）及びパーフルオロプロパン（Ｃ３Ｆ８）等を用い、プラズマ処理することにより高分子基材の表面にフッ素基のインプランテーションを行うことができる。
【００４６】
プラズマ処理の条件としては、高分子基材やガス状のフッ素含有化合物の種類等に応じて適宜設定することができる。通常、ガス状のフッ素含有化合物の存在下でいわゆる低温プラズマ処理を行う。
【００４７】
１．３  重合体（Ｂ）
重合体（Ｂ）は、少なくとも１種のフッ素含有化合物に基づく繰り返し単位を含有する重合体である。
【００４８】
重合体（Ｂ）の繰り返し単位の基となるフッ素含有化合物（以下、フッ素含有化合物（ｂ）という。）は特に限定されず、重合性の化合物でありさえすれば、上記１．２のフッ素含有化合物（Ａ）についての説明が全て該当するほか、さらに別のフッ素含有化合物を用いることができる。
【００４９】
例えば、フッ素含有化合物（ｂ）としては、常温で気体状の化合物及び常温で液状の化合物からなる群より選択される少なくとも一種の化合物を用いることができる。
【００５０】
上記において、常温で気体状の化合物は、特に限定されず、公知のものを広く使用できる。例えば、少なくとも一つの水素原子がフッ素原子に置換されたエチレン系化合物を挙げることができる。そのような含フッ素エチレン系化合物として、より具体的には、例えば、テトラフルオロエチレン（ＴＦＥ）、フッ化ビニリデン（ＶｄＦ）、クロロトリフルオロエチレン（ＣＴＦＥ）及びフッ化ビニル等が挙げられる。
【００５１】
フッ素含有化合物（ｂ）として、フッ素含有化合物（Ａ）と同様、フルオロアルキル基含有アクリル酸エステルを用いてもよい。フルオロアルキル基含有アクリル酸エステルを用いることにより、表面自由エネルギーがより低く、かつより不活性であるという好ましい特性を高分子基材に付与できる。
【００５２】
重合体（Ｂ）は、フッ素含有化合物（Ａ）と共に用いられる場合、フッ素含有化合物（Ａ）の少なくとも一種と同一のフッ素含有化合物に基づく繰り返し単位を少なくとも一種含有する重合体であってもよい。また、重合体（Ｂ）は、フッ素含有化合物に基づく繰り返し単位として、フッ素含有化合物（Ａ）とはいずれも異なるフッ素含有化合物に基づく繰り返し単位のみを含有する重合体であってもよい。
【００５３】
重合体（Ｂ）は、特に限定されないが、タンパク質及び／又は細胞に対する非粘着性並びに剥離性の点で、フッ素含有化合物に基づく繰り返し単位を、５０重量％以上含有するものであれば好ましく、６０重量％以上含有するものであればより好ましく、７０重量％以上含有するものであればさらに好ましい。
【００５４】
重合体（Ｂ）は、分子内にフッ素原子を含有しない化合物に基づく繰り返し単位をさらに含んでいてもよい。そのような繰り返し単位の基礎となる化合物としては、特に限定されないが、アクリル系化合物及びメタクリル系化合物等が挙げられる。これらの化合物は、生体適合性を有する化合物であってもよく、特に限定されず、公知のものを広く使用でき、例えば、２−メタクリロイルオキシエチルホスホリルコリン（ＭＰＣ）及び２−メトキシエチルアクリレート（ＭＥＡ）等が挙げられる。
【００５５】
本発明においては、タンパク質及び／又は細胞の非粘着性並びに剥離性の点で、好ましくは、フッ素含有化合物（Ａ）及び重合体（Ｂ）の両者が少なくとも表面の一部に化学結合を介して結合しているものである。この場合において、フッ素含有化合物（Ａ）及び重合体（Ｂ）の比率は、重量比で、１：９９〜２０：８０であれば好ましく、１：９９〜１０：９０であればより好ましく、１：９９〜５：９５であればさらに好ましい。
【００５６】
本発明の高分子基材においては、フッ素含有化合物（Ａ）、及び／又は重合体（Ｂ）が、少なくとも表面の一部に、直接又は他の構造を介して、化学結合を介して結合している。
【００５７】
上記において、「化学結合」には、共有結合、配位結合、イオン結合、水素結合及びファンデルワールス結合が含まれる。
【００５８】
２．  本発明の高分子基材の用途
本発明の高分子基材は、タンパク質及び／又は細胞と接触して用いられるものであり、その具体的用途は特に限定されず、幅広い用途に使用できる。
【００５９】
本発明の高分子基材は、例えば、医療用又は実験用の基材として使用できる。
【００６０】
本発明の高分子基材は、医療用基材として使用される場合、例えば、医療器具、人工臓器、整形材料、生体適合材料、膜材料、細胞培養器材及び再生医療材料等として、又はその材料若しくは部品等として使用できる。
【００６１】
本発明の高分子基材は、実験用基材として使用される場合、例えば、各種実験器具として、又はその材料若しくは部品等として使用できる。
【００６２】
医療用又は実験用基材の形状としては、特に限定されず用途に応じて適宜選択することができるが、例えば、シート、フィルター、バッグ、チューブ、バイアル、ディッシュ、プレート及びフラスコ等が挙げられる。
【００６３】
医療用又は実験用基材として、より具体的には、以下のものがそれぞれ挙げられる。
【００６４】
医療器具として、輸液バッグ、血液回路、細胞培養バッグ、細胞保存バッグ、創傷被覆材、癒着防止材、タンパク質又は細胞の注入器具（シリンジ及びカテーテル等）、バイアル等が挙げられる。
【００６５】
人工臓器及び整形材料として、人工心臓、人工腎臓、人工肺、人工骨、人工皮膚及び人工関節等が挙げられる。
【００６６】
膜材料として、血漿分離膜、白血球除去膜、輸血用フィルター及びウイルス除去膜等が挙げられる。
【００６７】
細胞培養器材として、細胞培養ディッシュ、細胞培養プレート及び細胞培養フラスコ等が挙げられる。
【００６８】
再生医療材料として、再生医療用スキャフォールド等が挙げられる。
【００６９】
実験器具として、マイクロチューブ、試験管、プレート等の容器；スポイト、ピペット、ピペットチップ、シリンジ等の分注器具；各種チューブ；電気泳動器具、プロテインチップ（マイクロアレイ）等の解析用機器等が挙げられる。
【００７０】
３．  本発明の高分子基材の製造方法
本発明の高分子基材は、
フッ素含有化合物（Ａ）及び／又はフッ素含有化合物に基づく繰り返し単位を含有する重合体（Ｂ）を、少なくとも表面の一部に化学結合を介して結合させる工程
を含む方法によって、得ることができる。
【００７１】
本発明の上記製造方法においては、放射線照射グラフト重合により、ラジカル重合性のフッ素含有化合物（Ａ）、及び／又はラジカル重合性のフッ素含有化合物に基づく繰り返し単位を含有する重合体（Ｂ）を、少なくとも表面の一部に化学結合を介して結合させることが好ましい。
【００７２】
上記工程において、フッ素含有化合物（Ａ）及び重合体（Ｂ）を溶解させる溶媒は、任意の汎用溶剤を用いることができ、特に限定されないが、例えば、常温下において沸点１２０℃以下、特に６０〜１１０℃のものが好ましい。特に限定されないが、具体例として、炭化水素系溶剤、ケトン系溶剤、アルコール系溶剤及びフッ素系溶剤等を挙げることができる。炭化水素系溶剤としては、特に限定されず、公知のものを広く使用できる。例えば、ジメチルスルホキシド、Ｎ，Ｎ−ジメチルホルムアミド及びヘキサン等が挙げられる。ケトン系溶剤としては、特に限定されないが、例えば、メチルイソブチルケトン及びアセトン等が挙げられる。アルコール系溶剤としては、メタノール、エタノール、ｎ（又はｉ）−プロパノール及び２（又はｎ）−ブタノール等が挙げられる。フッ素系溶剤としては、分子中にフッ素原子を有し、フッ素含有重合体の溶解性が良好な溶媒であれば、炭化フッ素化合物、アルコール及びエーテル等のいずれであってもよく、また、脂肪族及び芳香族のいずれであってもよい。例えば、塩素化フッ素化炭化水素（特に、炭素数２〜５）、特にＨＣＦＣ２２５（ジクロロペンタフルオロプロパン）、ＨＣＦＣ１４１ｂ（ジクロロフルオロエタン）、ＣＦＣ３１６（２，２，３，３−テトラクロロヘキサフルオロブタン,）、バートレルＸＦ（化学式  Ｃ５Ｈ２Ｆ１０）（デュポン社製）、ＡＣ−６０００（化学名トリデカフルオロオクタン）（旭硝子製）、ヘキサフルオロ−ｍ−キシレン、ペンタフルオロプロパノール、Ｎｏｖｅｃ７１００、Ｎｏｖｅｃ７２００及びＮｏｖｅｃ７３００（Ｎｏｖｅｃは住友スリーエム社製）等を用いることができる。フッ素含有化合物（Ａ）及び重合体（Ｂ）を溶解させる溶媒として、一種の溶媒のみを用いてもよいし、二種以上の溶媒を混合して用いてもよい。溶媒には、さらに必要に応じて添加剤を添加して用いてもよい。
【００７３】
上記工程において、重合体（Ｂ）を高分子基材の少なくとも表面の一部に存在させた状態で放射線を照射し、その照射時又は照射後に、フッ素含有化合物（Ａ）を同表面に供給することが好ましい。これにより、より均一な被覆層が該表面上に形成されることになる。高分子基材表面の被覆率が向上するため、タンパク質及び／又は細胞に対する非粘着性並びに剥離性がより向上する。
【００７４】
ラジカル重合の方法としては、特に限定されないが、例えば、電子線照射（ＥＢ）、γ線照射、紫外線照射、プラズマ処理、コロナ処理及び有機重合反応等が挙げられる。
【００７５】
ラジカル重合の方法としては、放射線照射による方法が好ましい。
【００７６】
重合体（Ｂ）を高分子基材の少なくとも表面の一部に存在させた状態とする方法は、特に限定されず、塗布及び混練等の単なる物理的吸着により行ってもよい。
【実施例】
【００７７】
以下、実施例を挙げて本発明をさらに具体的に説明するが、本発明はこれらの実施例に何ら限定されるものではない。
【００７８】
以下において、％は、特記しない限り、重量％を表わす。
【００７９】
Ｘ線光電子分光分析法による表面分析及び接触角の測定は以下のようにして行った。
【００８０】
［Ｘ線光電子分光分析法 (Ｘ−ｒａｙ  ＰｈｏｔｏｅｌｅｃｔｒｏｎＳｐｅｃｔｒｏｓｃｏｐｙ：ＸＰＳ)による表面分析］
ＥＳＣＡ３４００（島津製作所製）を用いて、放出角９０°の条件でＦ１ｓ／Ｃ１ｓを測定することにより、基材表面にフッ素含有重合体が存在していることを確認した。
【００８１】
［接触角］
基材表面に存在するフッ素含有重合体について、撥水性を評価する接触角は以下の様にして測定した。全自動接触角計Ｄｒｏｐｍａｓｔｅｒ７０１（協和界面科学製）を用いて、水滴２μLを基材表面に滴下後、１秒後の接触角を測定した。測定環境はＪＩＳＲ３２５７に準じて、温度１５〜２０℃、相対湿度５０〜７０％とした。接触角の大きい方が、撥水性に優れている。
【００８２】
１．実施例
１．１  実施例１（重合体の調製）
５００ｍｌ四つ口フラスコに、ＣＨ２＝Ｃ（ＣＨ３）−ＣＯＯ−（ＣＨ２）２−（ＣＦ２）６Ｆ（以下、１３−ＦＭＡと略す）  ５１．９ｇ（１２０ｍｍｏｌ）、ＨＣＦＣ２２５ ２０７．５ｇ及びｔ−ブチルパーオキシピバレート  ０．５ｇを入れ、窒素置換により系内の酸素を除去した。次いで、徐々に反応混合物の温度を上げて、６０℃で１２時間保って重合反応を行った。室温に冷却した反応液を多量のアセトン中に投入して生成した重合体を沈殿させ、濾取、洗浄後、真空乾燥して、数平均分子量（Ｍｎ）１４，９００の含フッ素重合体を得た。
【００８３】
含フッ素重合体の数平均分子量（Ｍｎ）は、ＨＣＦＣ２２５と１，１，１，３，３，３-ヘキサフルオロ−２−プロパノールを９０：１０で混合した溶液を展開溶媒とし、カラムとしてＴＯＳＯＨ ＴＳＫｇｕａｒｄｃｏｌｕｍｎ ＨＸＬ−Ｌ（６．０ｍｍＩ．Ｄ．×４ｃｍ）、ＴＯＳＯＨ ＴＳＫｇｅｌ Ｇ４０００ＨＸＬ（７．８ｍｍＩ．Ｄ．×３０ｃｍ）、ＴＯＳＯＨ ＴＳＫｇｅｌ Ｇ３０００ＨＸＬ（７．８ｍｍＩ．Ｄ．×３０ｃｍ）、ＴＯＳＯＨ ＴＳＫｇｅｌ Ｇ２０００ＨＸＬ（７．８ｍｍＩ．Ｄ．×３０ｃｍ）を直列に接続したものを用いて、ＧＰＣ分析により３０℃で測定した。尚、クロマトグラムは、標準ＰＭＭＡ（ポリメチルメタアクリレート）を用いて校正した。
【００８４】
１．２  実施例２（処理液の調製）
実施例１で得られたフッ素含有重合体  ０．０１８ｇをＨＦＥ７３００（１，１，１，２，２，３，４，５，５，５−デカフルオロ−３−メトキシ−４−トリフルオロメチル−ペンタン）  ０．９８２ｇに溶解させ、フッ素含有重合体の濃度が１．８％となる処理液Ａを調製した。また、実施例１で得られたフッ素含有重合体  ０．０１８ｇを１３−ＦＭＡ  ０．９８２ｇに溶解させ、フッ素含有重合体の濃度が１．８％となる処理液Ｂとした。更に、１３−ＦＭＡ  ６．０ｇをＨＦＥ７３００  ４．０ｇに溶解させ、１３−ＦＭＡの濃度が６０％となる処理液Ｃを調製した。
【００８５】
１．３  実施例３（電子線の同時照射と前照射、及び重合）
［同時照射］
実施例２で得られた処理液Ａ又は処理液Ｂを用いて、スピンコート法（２０００ｒｐｍ）でポリスチレンフィルム（共栄樹脂株式会社製、３ｃｍ×３ｃｍ×０．２ｃｍ）に塗布後、乾燥して製膜した。得られたサンプルを窒素雰囲気下でナイロン袋（旭化成パックス  規格袋  マジックカット飛竜ＮＰ）にシール梱包してサンプルを調製した。１００ｋＧｙ、５０ｋＧｙ又は２５ｋＧｙのいずれかの電子線量で照射後、恒温器内（６０℃）で１２時間グラフト重合した。重合後、ＨＦＥ７３００を用いて３回以上洗浄後、ＨＦＥ７３００を更新しつつ恒温振盪器内（６０℃）で１２時間振盪させて洗浄し、その後、室温にて３０分間真空乾燥させた。得られたサンプルについて、Ｘ線光電子分光分析法による表面分析、及び接触角の測定を行った。
【００８６】
［前照射］
ポリスチレンフィルムを窒素雰囲気下で同時照射と同じナイロン袋にシール梱包してサンプルを調製した。１００ｋＧｙ、５０ｋＧｙ又は２５ｋＧｙのいずれかの電子線量で照射後、ガラス容器内に実施例２で得られた処理液Ｃと共に封入し窒素置換後、密閉したガラス容器を恒温振盪器内（６０℃）で１２時間振盪させてグラフト重合した。重合後、ＨＦＥ７３００を用いて３回以上洗浄後、ＨＦＥ７３００を更新しつつ恒温振盪器内（６０℃）で１２時間振盪させて洗浄し、その後、室温にて３０分間真空乾燥させた。得られたサンプルについて、Ｘ線光電子分光分析法（ＸＰＳ）による表面分析、及び接触角の測定を行った。
【００８７】
１．４  実施例４〜８（電子線の同時照射と前照射、及び重合）
高分子基材であるポリスチレンフィルムを、ポリプロピレンフィルム（新神戸電機株式会社製、３ｃｍ×３ｃｍ×０．２ｃｍ）、ポリエチレンフィルム（新神戸電機株式会社製、３ｃｍ×３ｃｍ×０．２ｃｍ）、ナイロン６６フィルム（宇部興産株式会社製、３ｃｍ×３ｃｍ×０．２ｃｍ）、ポリエチレンテレフタラートフィルム（タキロン株式会社製、３ｃｍ×３ｃｍ×０．１ｃｍ）又はＭＩＣＲＯ  ＳＬＩＤＥ  ＧＬＡＳＳ（松浪硝子工業株式会社製、２．５ｃｍ×２．５ｃｍ×０．１ｃｍ）に変更する以外は実施例３と同様の操作を行った。
【００８８】
１．５  実施例９（重合体の調製）
実施例１の１３−ＦＭＡを、ＣＨ２＝Ｃ（ＣＨ３）−ＣＯＯ−（ＣＨ２）−（ＣＦ２）２Ｆ（以下、５−ＦＭＡと略す）に変更する以外は、実施例１と同じ方法で数平均分子量（Ｍｎ）３１２，０００の含フッ素重合体を得た。
【００８９】
１．６  実施例１０（処理液の調製）
実施例９で得られたフッ素含有重合体  ０．０１８ｇをＨＦＥ７３００（１，１，１，２，２，３，４，５，５，５−デカフルオロ−３−メトキシ−４−トリフルオロメチル−ペンタン）  ０．９８２ｇに溶解させ、フッ素含有重合体の濃度が１．８％となる処理液Ｄを調製した。また、実施例９で得られたフッ素含有重合体  ０．０１８ｇを５−ＦＭＡ  ０．９８２ｇに溶解させ、フッ素含有重合体の濃度が１．８％となる処理液Ｅとした。
更に、５−ＦＭＡ  ６．０ｇをＨＦＥ７３００  ４．０ｇに溶解させ、５−ＦＭＡの濃度が６０％となる処理液Ｆを調製した。
【００９０】
１．７  実施例１１〜１３（電子線の同時照射と前照射、及び重合）
実施例３の処理液Ａ、Ｂ、Ｃを処理液Ｄ、Ｅ、Ｆに変更する以外は、実施例３〜５と同様の方法により、ポリスチレンフィルム、ポリプロピレンフィルム、ポリエチレンフィルムを電子線照射によりフッ素加工した。
【００９１】
１．８  実施例１４（重合体の調製）
実施例１の１３−ＦＭＡを、ＣＨ２＝Ｃ（ＣＨ３）−ＣＯＯ−（ＣＨ２）−ＣＦ３（以下、３−ＦＭＡと略す）に変更する以外は、実施例１と同じ方法で数平均分子量（Ｍｎ）１２１，０００の含フッ素重合体を得た。
【００９２】
１．９  実施例１５（処理液の調製）
実施例１４で得られたフッ素含有重合体  ０．０１８ｇをＨＣＦＣ２２５  ０．９８２ｇに溶解させ、フッ素含有重合体の濃度が１．８％となる処理液Ｇを調製した。また、実施例１４で得られたフッ素含有重合体  ０．０１８ｇを３−ＦＭＡ  ０．９８２ｇに溶解させ、フッ素含有重合体の濃度が１．８％となる処理液Ｈとした。更に、３−ＦＭＡ  ６．０ｇをＨＣＦＣ２２５  ４．０ｇに溶解させ、３−ＦＭＡの濃度が６０％となる処理液Ｉを調製した。
【００９３】
２．  実施例１６〜１８（電子線の同時照射と前照射、及び重合）
実施例３の処理液Ａ、Ｂ、Ｃを処理液Ｇ、Ｈ、Ｉに変更する以外は、実施例３〜５と同様の方法により、ポリスチレンフィルム、ポリプロピレンフィルム、及びポリエチレンフィルムを電子線照射によりフッ素加工した。
【００９４】
２．１  実施例１９（重合体の調製）
実施例１の１３−ＦＭＡを、ＣＨ２＝Ｃ（ＣＨ３）−ＣＯＯ−（ＣＨ２）−（ＣＨＦ）−ＣＦ３（以下、４−ＦＭＡと略す）に変更する以外は、実施例１と同じ方法で数平均分子量（Ｍｎ）１８７，０００の含フッ素重合体を得た。
【００９５】
２．２  実施例２０（処理液の調製）
実施例１９で得られたフッ素含有重合体  ０．０１８ｇをＨＣＦＣ２２５  ０．９８２ｇに溶解させ、フッ素含有重合体の濃度が１．８％となる処理液Ｊを調製した。また、実施例１９で得られたフッ素含有重合体  ０．０１８ｇを４−ＦＭＡ  ０．９８２ｇに溶解させ、フッ素含有重合体の濃度が１．８％となる処理液Ｋとした。更に、４−ＦＭＡ  ６．０ｇをＨＣＦＣ２２５  ４．０ｇに溶解させ、４−ＦＭＡの濃度が６０％となる処理液Ｌを調製した。
【００９６】
２．３  実施例２１〜２３（電子線の同時照射と前照射、及び重合）
実施例３の処理液Ａ、Ｂ、Ｃを処理液Ｊ、Ｋ、Ｌに変更する以外は、実施例３〜５と同様の方法により、ポリスチレンフィルム、ポリプロピレンフィルム、及びポリエチレンフィルムを電子線照射によりフッ素加工した。
【００９７】
２．４  実施例２４（重合体の調製）
実施例１の１３−ＦＭＡを、ＣＨ２＝Ｃ（ＣＨ３）−ＣＯＯ−（ＣＨ２）−（ＣＦ２）−（ＣＨＦ）−ＣＦ３（以下、６−ＦＭＡと略す）に変更する以外は、実施例１と同じ方法で数平均分子量（Ｍｎ）４００，０００の含フッ素重合体を得た。
【００９８】
２．５  実施例２５（処理液の調製）
実施例２４で得られたフッ素含有重合体  ０．０１８ｇをＨＣＦＣ２２５  ０．９８２ｇに溶解させ、フッ素含有重合体の濃度が１．８％となる処理液Ｍを調製した。また、実施例２４で得られたフッ素含有重合体  ０．０１８ｇを６−ＦＭＡ  ０．９８２ｇに溶解させ、フッ素含有重合体の濃度が１．８％となる処理液Ｎとした。更に、６−ＦＭＡ  ６．０ｇをＨＣＦＣ２２５  ４．０ｇに溶解させ、６−ＦＭＡの濃度が６０％となる処理液Ｏを調製した。
【００９９】
２．６  実施例２６〜２８（電子線の同時照射と前照射、及び重合）
実施例３の処理液Ａ、Ｂ、Ｃを処理液Ｍ、Ｎ、Ｏに変更する以外は、実施例３〜５と同様の方法により、ポリスチレンフィルム、ポリプロピレンフィルム、及びポリエチレンフィルムを電子線照射によりフッ素加工した。
【０１００】
２．７  実施例２９（重合体の調製）
実施例１の１３−ＦＭＡを、ＣＨ２＝Ｃ（ＣＨ３）−ＣＯＯ−（ＣＨ２）−（ＣＦ２）−（ＣＨＦ）−（ＣＦ２）−ＣＦ３（以下、８−ＦＭＡと略す）に変更する以外は、実施例１と同じ方法で数平均分子量（Ｍｎ）７３０，０００の含フッ素重合体を得た。
【０１０１】
２．８  実施例３０（処理液の調製）
実施例２９で得られたフッ素含有重合体  ０．０１８ｇをＨＣＦＣ２２５  ０．９８２ｇに溶解させ、フッ素含有重合体の濃度が１．８％となる処理液Ｐを調製した。また、実施例２９で得られたフッ素含有重合体  ０．０１８ｇを８−ＦＭＡ  ０．９８２ｇに溶解させ、フッ素含有重合体の濃度が１．８％となる処理液Ｑとした。更に、８−ＦＭＡ  ６．０ｇをＨＣＦＣ２２５  ４．０ｇに溶解させ、８−ＦＭＡの濃度が６０％となる処理液Ｒを調製した。
【０１０２】
２．９  実施例３１〜３３（電子線の同時照射と前照射、及び重合）
実施例３の処理液Ａ、Ｂ、Ｃを処理液Ｐ、Ｑ、Ｒに変更する以外は、実施例３〜５と同様の方法により、ポリスチレンフィルム、ポリプロピレンフィルム、及びポリエチレンフィルムを電子線照射によりフッ素加工した。
【０１０３】
２．１０  実施例３４（マイクロ波プラズマ法によるＰＳ製ディッシュの疎水化）
低圧マイクロ波プラズマ装置中にＰＳ製ディッシュ（直径３．５ｃｍ）を入れ、ＣＦ４を放電させることにより、ＰＳ製ディッシュを疎水化した。ＸＰＳで表面元素を測定した結果Ｆ１ｓ／Ｃ１ｓ＝１．９２であった。また、対水接触角を測定した結果、未処理の場合、８３°であるのに対し、プラズマ加工後は、１０９°まで接触角が増大し、良好な疎水性が発現していることを確認した。
【０１０４】
実施例３〜８、１１〜１３、１６〜１８、２１〜２３、２６〜２８及び３１〜３４の結果を下表１〜３に示す。なお、実施例の操作を行っていない高分子基材を未処理と表記して、接触角およびＸＰＳの結果を併記した。
【０１０５】
【表１】
2015180723.tif 000002
【０１０６】
【表２】
2015180723.tif 000003
【０１０７】
【表３】
2015180723.tif 000004
【０１０８】
表１〜３における記号について以下に説明する。
ＰＳ：  ポリスチレン
ＰＰ：  ポリプロピレン
ＰＥ：  ポリエチレン
ＰＥＴ：  ポリエチレンテレフタラート
処理液Ａ：  フッ素含有重合体（実施例１）とＨＦＥ７３００の溶液
処理液Ｂ：  フッ素含有重合体（実施例１）と１３−ＦＭＡの溶液
処理液Ｃ：  １３−ＦＭＡとＨＦＥ７３００の溶液
処理液Ｄ：  フッ素含有重合体（実施例９）とＨＦＥ７３００の溶液
処理液Ｅ：  フッ素含有重合体（実施例９）と５−ＦＭＡの溶液
処理液Ｆ：  ５−ＦＭＡとＨＦＥ７３００の溶液
処理液Ｇ：  フッ素含有重合体（実施例１４）とＨＣＦＣ２２５の溶液
処理液Ｈ：  フッ素含有重合体（実施例１４）と３−ＦＭＡの溶液
処理液Ｉ：  ３−ＦＭＡとＨＣＦＣ２２５の溶液
処理液Ｊ：  フッ素含有重合体（実施例１９）とＨＣＦＣ２２５の溶液
処理液Ｋ：  フッ素含有重合体（実施例１９）と４−ＦＭＡの溶液
処理液Ｌ：  ４−ＦＭＡとＨＣＦＣ２２５の溶液
処理液Ｍ：  フッ素含有重合体（実施例２４）とＨＣＦＣ２２５の溶液
処理液Ｎ：  フッ素含有重合体（実施例２４）と６−ＦＭＡの溶液
処理液Ｏ：  ６−ＦＭＡとＨＣＦＣ２２５の溶液
処理液Ｐ：  フッ素含有重合体（実施例２９）とＨＣＦＣ２２５の溶液
処理液Ｑ：  フッ素含有重合体（実施例２９）と８−ＦＭＡの溶液
処理液Ｒ：  ８−ＦＭＡとＨＣＦＣ２２５の溶液
【０１０９】
２．試験例
２．１  基板の細胞接着試験
（１）細胞播種
Ｖｅｒｏ細胞を、１０％ＦＢＳ（Ｉｎｖｉｔｒｏｇｅｎ）を含むＭＥＭ培地（Ｉｎｖｉｔｒｏｇｅｎ）にて培養する。サブコンフルエントになったら、０．２５％ ｔｒｙｐｓｉｎ−ＥＤＴＡ（Ｉｎｖｉｔｒｏｇｅｎ）で剥がし、培地を添加し遠心する。細胞を無血清培地で１回洗浄する。その後、細胞懸濁液を調製し、１×１０５ｃｅｌｌｓ／ｍｌとなるようにする。この細胞を、基板を入れた９６ｗｅｌｌプレートに１００μＬずつ播種する。
【０１１０】
（２）細胞接着性評価
３７℃インキュベーターに１時間静置させる。その後培地を取り除き、３７℃に加温したＰＢＳにて２回洗浄する。これを細胞接着評価に用いる。
【０１１１】
細胞接着数の評価はＱｕａｎｔ−ｉＴ（商標）  ＰｉｃｏＧｒｅｅｎキット（Ｉｎｖｉｔｒｏｇｅｎ）を用いて、キットの推奨実験方法に準じて行う。以下に実験法の例を示す。
【０１１２】
細胞を播種したウェルに０．２％Ｔｒｉｔｏｎ−Ｘ溶液を１００μＬずつ添加する。
その後、凍結解凍操作（Ｆｒｅｅｚｅ／ｔｈａｗ）で細胞を完全に溶解する。ＰｉｃｏＧｒｅｅｎ試薬をＴＥバッファーで希釈し、１００μＬずつウェルに添加し、シェーカーで攪拌する。その後、ｅｘｃｉｔａｔｉｏｎ：４８５ｎｍ、ｅｘｃｉｔａｔｉｏｎ：５３５ｎｍで蛍光測定を行う。
【０１１３】
（３）細胞接着性
細胞接着性試験の結果、表面にフッ素含有化合物及びその重合体を併用しグラフト重合付加させた重合層を有する基材が、フッ素含有化合物のみ、又はフッ素含有化合物の重合体のみを電子線グラフト重合付加させた重合層に比べ、細胞非粘着性が高い結果が期待される。
【０１１４】
２．２  基板の毒性試験
基板の毒性試験は、試験片（当該高分子基材）の抽出液をＬ９２９細胞に加え培養し、細胞の破壊度を判定する方法である。以下に、具体的な実験方法を示す。
【０１１５】
（１）基板からの抽出
当該基板を２×１５ｍｍ程度の大きさに細切し、スクリューキャップ付きの滅菌ガラス容器又はプラスチック管に入れ、１ｇ 又は厚みを考慮した実表面積６０ｃｍ２ に対して培地を１０ｍＬの割合で加える。培地のｐＨが中性域（培地の色で判断）であることを確認後、３７℃の炭酸ガス培養器内に入れ、２４時間静置して抽出する。抽出容器から、試験液のみを取り出し、試験液をろ過、遠心分離を行う。この試験液を、更に培地で、３ 倍の割合で段階希釈する。
【０１１６】
（２）試験操作
継代したＬ９２９細胞からトリプシン処理等により単離細胞を調製し、培地に懸濁させ、直径６０ｍｍシャーレ内で１００〜２００ 個（培地４〜６ｍＬ）の細胞を播種する。
細胞を播種した培養容器を３７℃の炭酸ガス培養器内に入れ、２４時間静置し、細胞を培養容器底面に接着させる。その後、培地を除き、各試験液を培養容器に加える。加える液量は、細胞播種時の培地量と同様である。陰性対照材料及び陽性対照材料の試験液についても同様に加え各濃度の試験液について、少なくとも3 つのシャーレを使用する。試験液を加えた培養容器は、直ちに炭酸ガス培養器に入れ、静置して培養する。培養期間は、使用する細胞株により異なるが、陰性対照群における染色した個々のコロニー （５０ 個以上の細胞集団）が明確に区別できるまで培養する。培養終了後、培地を捨て、平衡塩類溶液で洗浄後、メタノール又は１０ｖｏｌ％ホルマリン溶液等を加えて固定する。固定後、ギムザ染色液を加え、コロニーを染色し、染色液を捨て、水洗して乾燥させる。
【０１１７】
（３）観察
各シャーレ（又は各ウェル）内の染色されたコロニー数を、コロニーカウンターを用いて数える。新鮮培地のみで培養した培養容器をコントロール群とし、コントロール群に播種した細胞数と実際に形成されたコロニー数からコロニー形成能（形成したコロニー数／播種した細胞数）を求める。コントロール群でのコロニー数の平均値を１００％として、試験液で形成されたコロニー数を百分率（％）で示す。コントロール群のコロニー数を50%阻害する試験液の濃度（％）を求めＩＣ５０値とし、この値を細胞毒性強度の指標とする。コントロール群に対する１００％試験液処理群のコロニー形成率が３０％を超えて低下した場合、細胞毒性作用ありと評価する。当該高分子基材に細胞毒性作用は認められない結果が期待される。
【手続補正書】
【提出日】平成27年7月17日(2015.7.17)
【手続補正１】
【補正対象書類名】特許請求の範囲
【補正対象項目名】全文
【補正方法】変更
【補正の内容】
【特許請求の範囲】
【請求項１】
（Ｂ）少なくとも１種のフッ素含有化合物に基づく繰り返し単位を含有する重合体が、少なくとも表面の一部に化学結合を介して結合している、タンパク質及び／又は細胞と接触して用いられる高分子基材。
【請求項２】
フッ素含有化合物が、常温で液状である、請求項１に記載の高分子基材。
【請求項３】
フッ素含有化合物が、アクリル酸系化合物、アクリレート系化合物、アクリルアミド系化合物、スチレン系化合物、アクリロニトリル系化合物、ビニルピロリドン系化合物、ビニルエーテル系化合物及びピロール系化合物からなる群より選択される少なくとも一種の化合物において、少なくとも一つの水素原子がフッ素原子に置換されたものである、請求項１又は２に記載の高分子基材。
【請求項４】
フッ素含有化合物が、カルボキシル基に対して直接又は２価の有機基を介してエステル結合したフルオロアルキル基を有し、α位に置換基を有することのあるアクリル酸エステルである、請求項１に記載の高分子基材。
【請求項５】
フッ素含有化合物が、一般式：ＣＨ２＝Ｃ（−Ｘ）−Ｃ（＝Ｏ）−Ｙ−Ｚ−Ｒｆ［式中、Ｘは、水素原子、炭素数１〜２１の直鎖状又は分岐状のアルキル基、フッ素原子、塩素原子、臭素原子、ヨウ素原子、ＣＦＸ１Ｘ２基（但し、Ｘ１及びＸ２は、水素原子、フッ素原子、塩素原子、臭素原子又はヨウ素原子である。）、シアノ基、炭素数１〜２１の直鎖状若しくは分岐状のフルオロアルキル基、置換若しくは非置換のベンジル基又は置換若しくは非置換のフェニル基であり；
Ｙは、−Ｏ−又は−ＮＨ−であり；
Ｚは、炭素数１〜１０の脂肪族基、炭素数６〜１０の芳香族基若しくは環状脂肪族基、−ＣＨ２ＣＨ２Ｎ（Ｒ１）ＳＯ２−基（但し、Ｒ１は炭素数１〜４のアルキル基である。）、−ＣＨ２ＣＨ（ＯＺ１）ＣＨ２−基（但し、Ｚ１は水素原子又はアセチル基である。）、−（ＣＨ２）ｍ−ＳＯ２−（ＣＨ２）ｎ−基、−（ＣＨ２）ｍ−Ｓ−（ＣＨ２）ｎ−基（但し、ｍは１〜１０、ｎは０〜１０、である）又は−（ＣＨ２）ｍ−ＣＯＯ−基（ｍは１〜１０である）であり；
Ｒｆは、ヘテロ原子を有していてもよい、炭素数１〜２０の直鎖状又は分岐状のフルオロアルキル基である。］で表される、請求項１に記載の高分子基材。
【請求項６】
前記一般式で表されるフッ素含有化合物において、Ｒｆが、ヘテロ原子を有していてもよい、炭素数１〜６の直鎖状又は分岐状のフルオロアルキル基である、請求項５に記載の高分子基材。
【請求項７】
重合体（Ｂ）が、常温で気体状の化合物及び常温で液状の化合物からなる群より選択される少なくとも一種の化合物に基づく繰り返し単位を含有する重合体である、請求項１〜４に記載の高分子基材。
【請求項８】
常温で気体状の化合物が、エチレン系化合物である、請求項７に記載の高分子基材。
【請求項９】
重合体（Ｂ）が、フッ素含有化合物に基づく繰り返し単位を５０重量％以上含有する、請求項１〜８に記載の高分子基材。
【請求項１０】
さらに、
（Ａ）少なくとも一種のフッ素含有化合物
が、少なくとも表面の一部に化学結合を介して結合している、請求項１〜９のいずれか一項に記載の高分子基材。
【請求項１１】
フッ素含有化合物（Ａ）が、常温でガス状である、請求項１０に記載の高分子基材。
【請求項１２】
医療用又は実験用の、バッグ、チューブ、ディッシュ、プレート又はフラスコとして用いられる、請求項１〜１１に記載の高分子基材。
【請求項１３】
放射線照射によるグラフト重合により、
フッ素含有化合物（Ａ）及び／又はフッ素含有化合物に基づく繰り返し単位を含有する重合体（Ｂ）を、少なくとも表面の一部に化学結合を介して結合させる工程を含む方法により得られうる、請求項１〜１２に記載の高分子基材。